Brevet FR2667599A1 — publié le 19920410

Agent de couplage du type silane, procédé pour sa préparation, et son utilisation pour la réalisation d'un revêtement conducteur sur du verre L'invention concerne un composé du type silane utilisable comme agent de couplage, comprenant un groupe fonctionnel susceptible de réagir pour s'incorporer dans la chaîne d'un polymère conducteur de l'électricité, le groupe silane pouvant quant à lui se lier chimiquement à un substrat minéral, notamment de verre, pour former un revêtement adhérent de ce polymère. Conformément à un usage établi dans l'industrie, on appelle ici "silane" un composé contenant un groupe -Si(-ORl)3, R1 étant un radical monovalent et plus particulièrement un radical alcoyle. Le composé selon l'invention a pour formule fipy - XJx - Z - Vy-si R,(-OR1)3-zTy (I) dans laquelle Py représente le radical pyrrolidyle pouvant être substitué en position 3 et/ou 4, X et Y représentent des radicaux bivalents, Z représente un radical au moins bivalent, R et R1 représentent des radicaux monovalents, (x+y) étant égal à la valence de Z et z étant compris entre 0 et 2. L'invention vise en particulier un composé possédant la formule suivante (Py - R2-(CHOH - CH2)n NR4p - R3 - Si(OR1)3 (II) dans laquelle R2 et R3 représentent chacun un radical biva lent, R4 représente un radical monovalent ou un atome d'hydrogène, n est égal à 1 ou 2 et p est égal à 2-n. Dans un exemple particulier du composé selon l'invention, Rl, R2 et R3 représentent respectivement les radicaux C2Hs, CH2 et (CH2)3, et n est égal à 2. L'invention vise également un agent de couplage possédant la formule suivante Py-R2-NR4 F -CH2-CHOH-R3-Si(-OR1)n (III) dans laquelle R2 et R3 représentent chacun un radical bivalent, R4 représente un radical monovalent ou un atome d'hydrogène, n est égal à 1 ou 2 et p est égal à 2-n. L'invention a également pour objet un procédé de préparation du composé défini ci-dessus, dans lequel on fait réagir ensemble deux molécules comportant des groupes mutuellement réactifs, une de ces molécules contenant en outre un groupe pyrrolidyle et l'autre contenant un groupe -SiRz(ORl)3~z. Avantageusement, les groupes mutuellement réactifs sont un groupe amine et un groupe époxyde. A titre d'exemple, les molécules utilisées dans le procédé selon l'invention peuvent être et NH2-(CH2)3-Si-(OCH2CH3)3 (V). La molécule de la formule (IV) ci-dessus peut être obtenue en particulier en introduisant goutte à goutte du pyrrole dans un mélange réactionnel aqueux contenant de la soude, de l'hydrogénosulfate de tétrabutylammonium et de l'épichlorhydrine, agité violemment et refroidi de façon à ne pas dépasser la température ambiante. Alternativement, les molécules utilisées peuvent être, d'une part, le silane commercial à fonction époxyde et, d'autre part, l'un des composés suivants Py-(CH2)3-NH2 (VII) Py-(CH2)3-NH-CH3 (VIII). La molécule de la formule (VII) se prépare aisément selon le procédé décrit par FOULDS dans Anal. Chem, 60, 2473 (1988). De même la molécule de la formule (VIII) peut être obtenue selon le procédé décrit dans la Demande de Brevet européen 338 989. L'invention vise aussi l'utilisation des composés de formule (I) définis ci-dessus pour la réalisation d'un revêtement conducteur de l'électricité adhérant à un substrat minéral, par exemple en verre ou en silice, par formation de liaisons covalentes entre les atomes de silicium du composé et la surface du substrat, et oxydation des groupes pyrrolydyle du composé et d'un pyrrole additionnel pour former un polymère incluant le composé et rendre ce polymère conducteur. Ce pyrrole additionnel peut être le pyrrole proprement dit ou un pyrrole substitué en l'une ou les deux positions en n de de l'atome d'azote. De façon plus détaillée, l'utilisation selon 1 'invention prévoit qu'on hydrolyse les groupes alkoxysilane du composé (I) dans une solution hydroalcoolique, qu'on immerge le substrat dans la solution, qu'on immerge ensuite le substrat traité dans une solution aqueuse de chlorure ferrique et qu'on y introduit le pyrrole additionnel en agitant fortement. Dans une variante de l'utilisation selon l'invention, au lieu de faire réagir le composé selon l'invention préconstitué avec le substrat, on fait réagir une molécule contenant le radical pyrrolidyle avec le substrat préalablement traité par un silane commercial, cette molécule et ce silane comportant des groupes mutuellement réactifs. Le substrat peut être notamment un renfort fibreux, par exemple sous forme de tissu, pour matériau composite. L'invention permet alors de régler les propriétés électriques de ce matériau composite. Exemple 1 : Synthèse d'une molécule contenant un groupe réactif époxyde et un groupe pyrrolidyle. Un milieu réactionnel formé de 200g de soude NaOH, 8,4g d'hydrogénosulfate de tétrabutylammonium, 200 ml d'eau et 125 ml d'épichlorhydrine, est agité très violemment à température ambiante dans un réacteur d'un litre. On ajoute goutte à goutte 40 g de pyrrole fraîchement distillé en refroidissant la solution par un bain d'eau glacée afin de maintenir la température du mélange entre 15 et 200C. On laisse le mélange sous agitation avec un courant d'azote pendant 3 heures, on ajoute 100 ml d'éther pour faire décanter une phase aqueuse et une phase organique qu'on sépare l'une de l'autre. On extrait deux fois la phase aqueuse par 100 ml d'éther. La totalité de la phase organique est lavée à l'eau salée jusqu'à neutralisation, séchée sur tamis moléculaire, filtrée et distillée sous vide. On obtient 58 g de N-glycidylpyrrole soit un rendement de 80%.Le produit est caractérisé par RMN 1H et RMN 13C. Sa pureté est de 93% ; elle est déterminée par chromatographie en phase liquide. Exemples 2 et 3 : Synthèse du composé de formule (II) Cette synthèse est réalisée en faisant réagir la molécule obtenue dans l'exemple 1 avec l'amino 3 propyltriéthoxysilane NH2-(CH2)3Si-(OCH2CH3)3, produit commercial désigné communément sous la référence A1100. Exemple 2 Dans un ballon de 50 ml convenablement asséché, on mélange 2,21 g (0,01 mole) de Al100 et 2,46 g (0,02 mole) du N-glycidylpyrrole obtenu dans l'exemple 1. On porte le mélange à 600C sous courant d'azote. L'avancement de la réaction est suivi par chromatographie d'exclusion de taille. Au bout de 6 heures, on obtient le composé FPy-CH2-CHOH-CH\ 2 N-(CH2)3-Si-(OCH2CH3)3, la totalité du N-glycidylpyrrole ayant été consommée. Le composé est caractérisé par RMN 1H. Sa pureté est de 83%, déterminée par chromatographie. Exemple 3 On opère comme dans l'exemple 2, la réaction étant conduite pendant 5 jours à température ambiante. On obtient un résultat sensiblement identique. Exemples 4 et 5 : Synthèse des composés contenant un groupe réactif amine et un groupe pyrrolidyle. Exemple 4 : Synthèse du composé de formule (VII). Une suspension de 0,6 g d'hydrure de lithium-aluminium LiAlH4 dans 50 cm3 de tétrahydrofuranne THF est refroidie à 0 C par un bain de glace, sous argon. Une solution de N-(cyano2-éthyl) pyrrole (1 g) dans 20 ml de tétrahydrofuranne environ est ajoutée goutte à goutte pendant 15 minutes environ. Le bain de glace est retiré et le mélange est porté à reflux pendant 3 heures. Après hydrolyse de l'excès d'hydrure les phases aqueuses sont extraites à l'éther mélangé à 50% de pentane puis purifiées par chromatographie de filtration sur silice. Par évaporation on obtient une huile (0,615 g) caractérisé par RMN1H et 13C. Exemple 5 : Synthèse du composé de formule (VIII) Dans un ballon de 250 ml équipé d'un réfrigérant, d'une ampoule à brome et d'une arrivée d'azote et contenant 125 ml d'acide acétique, on verse goutte à goutte 22 g (0,25 mole) de N-méthyl-1,3-propanediamine en agitant violemment et en maintenant la température autour de 15 à 20"C. On verse ensuite 33 g (0,27 mole) de 2,5-diméthoxytétrahydrofuranne. On porte à reflux pendant 30 minutes, l'avancement de la réaction étant suivi par RMN. On distille sous vide de trompe à eau et on récupère 90 ml d'acide acétique et de méthanol. Le milieu est amené à pH 10 par addition d'une solution de soude concentrée. On extrait par 125 ml de chloroforme. La phase aqueuse est lavée plusieurs fois au chloroforme. On rassemble les phases organiques, on élimine la majeure partie du chloroforme à l'évaporateur rotatif, puis on distille sous vide de pompe. On obtient avec un rendement de 46% le compose de formule (VIII), identifié par RMN 1H et infra-rouge (n20 = 1,498). Exemples 6 à 8 : Synthèse des agents de couplage de formule (III). Exemple 6 Dans un ballon de 50 ml convenablement asséché, on mélange 2,76 g (0,02 mole) du composé obtenu dans l'exemple 5 et 4,72 f (0,02 mole) de glycidyloxy-3-propyltriméthoxysilane (GLYMO). On porte le mélange à 600C sous courant d'azote. L'avancement de la réaction est suivi par chromatographie d'exclusion de taille. Au bout de 5 heures, on obtient le composé Py-(CH2)3-N(CH3)-CH2-CHOH-CH2-O-(CH2)3-Si-(OCH3)3, la totalité du silane ayant été consommée. Le composé obtenu et caractérisé par RMN 1H, sa pureté étant de 85% par chromatographie. Exemple 7 On opère comme dans l'exemple 6, la réaction étant conduite pendant 5 jours à température ambiante. On obtient sensiblement le même résultat. Exemple 8 On opère comme dans l'exemple 6 à partir d'un mélange de 1,24 g (0,01 mole) du composé obtenu dans l'exemple 4 et de 4,72 g (0,02 mole) de glycidyloxy-3-propyltriméthoxysilane (GLYMO). Le composé obtenu, caractérisé par RMN 1H, a une pureté de 90% par chromatographie. Exemples 9 à 14 : Réalisation d'un revêtement conducteur sur un substrat de verre. La réalisation d'un revêtement conducteur à partir du composé préparé dans l'un des exemples 2, 3, 6, 7 ou 8 s'effectue en deux étapes. Dans un premier temps, on hydrolyse le groupe silane en milieu hydroalcoolique, selon des modalités opératoires qui correspondent sensiblement à celles décrites dans la littérature et relatives aux silanes disponibles dans le commerce. Les paramètres qui ont une influence importante sur le résultat sont la concentration du silane dans la solution, le pH et l'âge de celle-ci. Puis, le substrat inorganique est placé dans la solution pendant une durée appropriée, rincé et séché. Dans un second temps, le matériau traité précédemment est immergé dans une solution aqueuse contenant un agent d'oxydation provoquant la polymérisation des pyrroles et un agent de dopage rendant conducteurs les polypyrroles obtenus, l'agent d'oxydation constituant généralement en même temps l'agent de dopage. Une solution aqueuse de pyrrole est ajoutée en une fois sous agitation. Les paramètres à prendre en compte sont la concentration en oxydant et/ou en dopant, et en pyrrole, des solutions, ainsi que le temps de traitement. Le matériau traité est rincé abondamment à l'eau. Dans l'ignorance de l'épaisseur exacte du revêtement, on détermine la résistivité de surface en "ohms par carré" du produit. On mesure à l'aide d'un ohmmètre la résistance entre deux électriodes parallèles, on multiplie cette résistance par la longueur des électrodes et on divise par la distance entre celles-ci. Exemple 9 On introduit 0,1 g du silane obtenu dans l'exemple 2 dans 10 ml d'un mélange isovolumique d'eau et d'isopropanol. Après 2 à 5 minutes, on immerge dans le milieu une plaque de verre préalablement dégraissée au chlorure de méthylène, mesurant 7,5 cm x 2,5 cm x 0,1 cm, qu'on laisse pendant 30 minutes. Le pH de la solution est de l'ordre de 9 à 10. La plaque est rincée à l'eau et portée à l'étuve à 1100C pendant 1 heure. Dans 50 ml d'une solution aqueuse de chlorure ferrique à 0,05 M, légèrement acidifiée avec de l'acide acétique, on plonge la plaque ainsi traitée puis on verse en une fois en agitant 50 ml d'une solution aqueuse de pyrrole fraîchement distillé à 0,02 M. Au bout de 4 heures, la plaque est revêtue d'une couche uniforme homogène d'un revêtement conducteur de couleur noire. Après rinçage à l'eau, la résistivité vaut 4,5 mégohms par carré. Exemple 10 On procède comme dans l'exemple 9, en portant les concentrations des solutions de chlorure ferrique et de pyrrole à 0,3 M et 0,1 M respectivement. Au bout de 15 minutes, 45 minutes et 2 heures, on obtient des résistivités de 71 kiloohms par carré, 8 kiloohms par carré et 1,8 kiloohm par carré respectivement. Exemple 11 On opère comme dans l'Exemple 9, en portant les concentrations des solutions de chlorure ferrique et de pyrrole à 1 M et 0,4 M respectivement. Au bout de 5 minutes et de 15 minutes, on obtient des résistivités de 20 kiloohms par carré et 1,7 kiloohm par carré respectivement. Exemple 12 On part d'un fragment de 5 cm x 5 cm de tissu de verre revêtu d'un ensimage dit textile, que l'on élimine par un traitement thermique de 30 minutes à 5000C. On opère ensuite comme dans l'exemple 9, les concentrations des solutions de chlorure ferrique et de pyrrole étant 0,08 M et 0,04 M respectivement. Au bout d'une heure, on obtient une résistivité de 39 kiloohms par carré. Exemple 13 On opère comme dans l'exemple 12, les concentrations des solutions de chlorure ferrique et de pyrrole étant portées à 1 M et 0,4 M respectivement. Au bout de 15 minutes, on obtient une résistivité de 100 ohms par carré. Exemple 14 On utilise comme substrat un fragment de 20 cm x 20 cm de tissu de verre disponible dans le commerce, déja traité par le silane A1100. Dans un cristallisoir de 21 cm, on dissout 2 g de N -glycidylpyrrole dans 100 ml de chlorure de méthylène. Le tissu est plongé à plusieurs reprises dans la solution, jusqu'à épuisement de celle-ci. Puis l'é- chantillon traité est placé dans une étuve à 70"C pendant 6 heures. A l'issue de ce traitement, le tissu est rincé à l'acétone puis à l'eau et placé dans un becher de 2 litres contenant un litre d'une solution aqueuse de chorure ferrique à 0,3 M, acidifiée par 5 cm3 d'acide acétique. On verse en une fois en agitant fortement un litre d'une solution aqueuse de pyrrole fraîchement distillé à 0,1 M. Au bout de 20 minutes, le tissu est rincé abondamment à l'eau puis à l'acétone, et placé dans un dessiccateur sous vide de pompe en présence d'anhydride phosphorique pendant 1 heure. La résistivité vaut 20 kiloohms par carré. Exemples comparatifs A titre de comparaison, on a reproduit les exemples 9 à 11 en supprimant le silane selon l'invention. Aucun dépôt homogène adhérent ne s'est formé sur la plaque de verre. En remplaçant dans ces mêmes exemples le silane selon l'invention par le silane commercial A1100, il se forme une couche hétérogène qui s'élimine en partie lors des opérations de rinçage. On a également reproduit les exemples 12 et 13 en l'absence du silane selon l'invention. On a obtenu un dépôt noir de résistivité surfacique supérieure à 20 mégohms par carré. Revendications 1. Composé de formule [Py-X]x-z-[Y-Si-Rz(-OR)3-z]y (I) dans laquelle Py représente le radical pyrrolidyle pouvant être substitué en position 3 et/ou 4, X et Y représentent des radicaux bivalents, Z représente un radical au moins bivalent, R et R1 représentent des radicaux monovalents, (x+y) étant égal à la valence Z et z étant compris entre 0 et 2. 2. Composé selon la revendication 1, caractérisé en ce qu'il possède la formule suivante: (Py-R2-CHOH-CH2-)n NR4 - R3 - Si(-OR1)3 (Il) p dans laquelle R2 et R3 représentent chacun un radical bivalent, R4 représente un radical monovalent ou un atome d'hydrogène, n est égal à 1 ou 2 et p est égal à 2-n. 3. Composé selon la revendication 2, caractérisé en ce que R1, R2 et R3 représentent respectivement les radicaux C2Hs, CH2 et (CH2)3 et que n est égal à 2. 4. Composé selon la revendication 1, caractérisé en ce qu'il possède la formule suivante Py-R2-NRp CH2-CHOH-R3-Si (-OR1) 3tn dans laquelle R2 et R3 représentent chacun un radical bivalent, R4 représente un radical monovalent ou un atome d'hydrogène, n est égal à 1 ou 2 et p est égal à 2-n. 5. Composé selon la revendication 4, caractérisé en ce que R1, R2, R3, R4 représentent respectivement les radicaux CH3, (CH2)3 CH2-O-(CH2)3, CH3 et en ce que n est égal à 1. 6. Composé selon la revendication 4, caractérisé en ce que R1, R2, R3 représentent respectivement les radicaux CH3, (CH2)3r CH2-O-(CH2)3 et en ce que n est égal à 2. 7. Procédé de préparation du composé selon l'une des revendications précédentes, caractérisé en ce qu'on fait réagir ensemble deux molécules comportant respectivement des groupes mutuellement réactifs, l'une de ces molécules contenants en outre un groupe pyrrolidyle et l'autre contenant un groupe -Si Rz(OR1)3z. 8. Procédé selon la revendication 7, caractérisé en ce que les groupes mutuellement réactifs sont un groupe amine et un groupe époxyde. 9. Procédé selon la revendication 8, caractérisé en ce que les molécules mutuellement réactives utilisées sont et NH2-(CH2)3 - Si (-OCH2CH3)3 (V). 10. Procédé selon la revendication 9, caractérisé en ce que la molécule de formule (IV) est obtenue en introduisant goutte à goutte du pyrrole dans un mélange réactionnel aqueux contenant de la soude, de l'hydrogénosulfate de tétrabutylammonium et de l'épichlorhydrine, agité violemment et refroidi de façon à ne pas dépasser la température ambiante. 11. Procédé selon la revendication 8, caractérisé en ce que les molécules mutuellement réactives utilisées sont Py-(CH2)3-NH-CH3 (VIII) et 12. Procédé selon la revendication 8, caractérisé en ce que les molécules mutuellement réactives utilisées sont Py-(CH2)3-NH2 (VII) et 13. Utilisation du composé selon l'une des revendications 1 à 6 pour la réalisation d'un revêtement conducteur de l'électricité adhérant à un substrat minéral, par formation de liaisons covalentes entre les atomes de silicium du composé et la surface du substrat, et oxydation des groupes pyrrolidyle du composé et d'un pyrrole additionnel pour former un polymère incluant le composé et rendre ce polymère conducteur. 14. Utilisation selon la revendication 13, caractérisée en ce que le substrat est en verre ou en silice. 15. Utilisation selon l'une des revendications 13 et 14, caractérisée en ce qu'on hydrolyse les groupes silane du composé dans une solution hydroalcoolique, qu'on immerge le substrat dans la solution, qu'on immerge ensuite le substrat traité dans une solution aqueuse de chlorure ferrique et qu'on y introduit le pyrrole additionnel en agitant. 16. Utilisation selon l'une des revendications 13 à 15, caractérisée en ce que, au lieu de faire réagir ledit composé préconstitué avec le substrat, on fait réagir une molécule contenant le radical pyrrolidyle avec le substrat préalablement ensimé par un silane, ladite molécule et le silane d'ensimage comportant des groupes mutuellement réactifs. 17. Utilisation selon l'une des revendications 13 à 16, caractérisée en ce que le substrat est un renfort fibreux pour matériau composite.